(57)【要約】  高温加熱処理と同等な焼結状態を低温加熱処理で得られる金属含有組成物、導電性ペースト、金属膜及び、簡便な作業工程で金属含有組成物が得られる金属含有組成物の製造方法を提供すること。微小金属粒子を含み、金属含有組成物を１５０℃で６０分間加熱後の真密度をρ１５０と、２００℃で６０分間加熱後の真密度をρ２００との比ρｆ（＝ρ２００／ρ１５０）が１．１０以下の金属含有組成物である。微小金属粒子のバルク状態の密度ρＭと、ρ１５０、ρ２００との比（ρ１５０／ρＭ）、（ρ２００／ρＭ）が０．８以上である。微小金属粒子に分子量２００以下の有機物が付着している。水とアンモニア水と分子量２００以下の有機物と還元剤を混合し、調液する工程、還元液に金属塩水溶液を添加し反応させる工程、得られた生成物を濾過し水で洗浄する工程とを行い金属含有組成物を製造する。【特許請求の範囲】
【請求項１】
平均粒子径が１００ｎｍ未満の微小金属粒子を含む金属含有組成物であって、
前記金属含有組成物を１５０℃で６０分間加熱した後の真密度をρ１５０とし、
前記金属含有組成物を２００℃で６０分間加熱した後の真密度をρ２００とし、
前記ρ２００と前記ρ１５０との比（ρ２００／ρ１５０）を真密度比ρｆとした際に、
前記ρｆが１．１０以下である金属含有組成物。
【請求項２】
前記微小金属粒子のバルク状態の密度をρＭとした際に、
前記ρ１５０と前記ρＭとの比（ρ１５０／ρＭ）および／または前記ρ２００と前記ρＭとの比（ρ２００／ρＭ）が０．８以上である請求の範囲第１項に記載された金属含有組成物。
【請求項３】
前記微小金属粒子の表面には、分子量２００以下の有機物が付着している請求の範囲第１項または２項の何れかの請求の範囲に記載された金属含有組成物。
【請求項４】
前記微小金属粒子は、金、銀、銅のうち少なくとも１種を含む、化合物および／または単体物である請求の範囲第１項乃至３項の何れか１の請求の範囲に記載された金属含有組成物。
【請求項５】
請求の範囲第１項乃至４項の何れか１の請求の範囲に記載された金属含有組成物を含む導電性ペースト。
【請求項６】
請求の範囲第１項乃至４項の何れか１の請求の範囲に記載された金属含有組成物を焼成した金属膜。
【請求項７】
水とアンモニア水と分子量２００以下の有機物と還元剤を混合し還元液を調液する還元液調液工程と、
前記還元液に、金属塩水溶液を添加し反応させる反応工程と、
前記反応工程で得られた生成物を濾過し水で洗浄する濾過・洗浄工程とを有する金属含有組成物の製造方法。
【発明の詳細な説明】
【技術分野】
【０００１】
本発明は、低温での焼成でも良好な導電性を示す金属含有組成物及びその製造方法に関する。
【背景技術】
【０００２】
近年、ナノメーターサイズの微小金属粒子（金属ナノ粒子）が様々な分野で利用されてきている。例えば、導電材料の分野においては、金属ナノ粒子を含有する導電ペーストを用いて、インクジェット等の印刷技術によって微細な電気配線を描写することや、ナノメーターサイズの粒子に特有の低温で焼結する特性を生かして紙などの耐熱性の低い基材への導電膜の形成を可能にすることなどが試みられており、これらの目的にとって好適な特性を持ったペーストに対する要求が強くなっている。【０００３】
上記の目的を達成するため、金属ナノ粒子に求められる特性としては、第一にペースト分散媒への分散性が良好であり、該ペーストを塗布後に熱処理する工程において、耐熱性の低い基板でも耐えられる２００℃程度の低温での熱処理によって焼結し良好な導電性を示すことが挙げられる。また、第二に分散液組成物やインク組成物を作製する際のハンドリング性が良好であることや、これらの組成物を構成する様々な組成や製造方法に対応が可能となることから、金属ナノ粒子が乾燥した粉体状態で安定に存在し、必要に応じ種々の溶媒に再分散が可能であることが挙げられる。また、この第二の目的とする特性から、金属ナノ粒子製造においては産業的な視点より、反応終了後の反応液からフィルタープレス等の従来から使用されている装置で、容易に且つ短時間で金属ナノ粒子を反応溶媒と分離できることが望ましいといえる。【０００４】
これらを達成すべく様々な方法によって金属ナノ粒子の作製が試みられているが、前記第一の目的特性を達成する手段として、金属ナノ粒子の表面が反応中や反応後に互いに融着することを抑制させることを目的とし、有機物質を金属ナノ粒子表面に付着させることが一般的には行われている。その際には比較的分子量の大きいものを表面に付着させることで、個々の粒子の独立性を担保することが広くなされている。しかし、高分子量であるが故に分散液を基板上で塗布後融着させようとすると、周囲を被覆する有機物質を揮散させる過程で、基板を高温で且つ長時間で加熱させる必要があり、比較的ガラス転移点の低い、いわゆる耐熱性の弱いような物質を基板に採用することを難しくすることが問題としてあげられ、かような問題を解決するためにはできるだけ低い温度で、且つ短時間の焼成で焼結するような粒子の提供が必要である。【０００５】
かような課題を解決するために、特許文献１においては、低温で気化する分子を保護剤として用いることによって、１５０℃の低温で熱処理した場合でも６．８〜９．５μΩ・ｃｍなどの比較的良好な体積抵抗値を示す金属膜を提供することに成功している。しかし、バルク銀の抵抗値である１．６μΩ・ｃｍと比較するとまだ抵抗値が高いものであった。【０００６】
また、開示されている粒子製造法により提供される粒子は、固液分離を遠心分離によって行う必要があり、結果として分離回収に多大な時間を必要とするため、産業的見地からすれば簡便、且つ短時間で固液分離できる製造法が望まれる。【０００７】
上記のような簡便且つ短時間での固液分離を達成する手段としては、特許文献２が挙げられる。これに開示されている方法によると、硫酸鉄（ＩＩ）水溶液とクエン酸ナトリウム水溶液の混合液に、硝酸銀水溶液を混合することで銀ナノ粒子を作製できるとされている。より具体的には、反応時において、原料に由来する高濃度の鉄イオン、ナトリウムイオンなどにより生成した銀ナノ粒子が急速に凝集するため、クエン酸イオンで保護された銀ナノ粒子の凝集体が形成される。このように反応後に粒子表面が保護された状態で凝集体となるため、フィルタープレス等の常用されている固液分離手段によって反応溶媒と分離することができ、またこの凝集体のケーキに純水を加えることによって、液中の鉄イオンとナトリウムの濃度が低下することから、凝集要因がなくなり銀ナノ粒子に再分散することができるとある。【０００８】
しかしながら、粉体中からナトリウム等の不純物を完全に近い状態で取り除くことは非常に困難であり、この方法で作製できるインクには金属ナノ粒子表面などに不純物がなお残留していると考えられる。これらの不純物イオンが、インクの構成次第では焼成後の金属膜の導電性に悪影響を及ぼす可能性が考えられる。また、繰り返し洗浄すればより不純物濃度を低くすることも可能であると考えられるが、凝集要因が少ない状態での洗浄、濾別作業となるため、凝集体が形成されにくくなるものと考えられ、洗浄後に濾別する際に長時間のデカンテーションや遠心分離等の煩雑且つ長時間の作業が必要となり、産業的に不向きであると考えられる。【０００９】
【特許文献１】特開２００７−９５５１０号公報
【特許文献２】特開２００６−２８６３７号公報
【発明の開示】
【発明が解決しようとする課題】
【００１０】
本発明は以上のような従来の問題に鑑みて想到されたものであり、その目的は、反応液からの金属成分の分離が容易であるとともに、従来では高温による加熱処理で得られていたものと同等な焼結状態を低温での加熱処理で得られる金属含有組成物、およびそのような金属含有組成物の製造方法を提供することにある。
【課題を解決するための手段】
【００１１】
本発明者らは、鋭意研究を重ねた結果、金属粒子の表面を構成する有機成分を特定のものとすることにより、低温の加熱処理であっても十分な導電性を示すとともに、分離回収能力に優れた粒子が得られることを見いだした。それらは、水とアンモニア水と分子量２００以下の有機物と還元剤を混合した還元液に、金属塩水溶液を反応させてから濾過・洗浄する製造方法により、得ることが可能である。【００１２】
すなわち、本発明の金属含有組成物は、平均粒子径が１００ｎｍ未満の微小金属粒子を含む金属含有組成物であって、前記金属含有組成物を大気中１５０℃で６０分間加熱した後の真密度をρ１５０とし、前記金属含有組成物を大気中２００℃で６０分間加熱した後の真密度をρ２００とし、前記ρ２００と前記ρ１５０との比（ρ２００／ρ１５０）を真密度比ρｆとした際に、前記ρｆが１．１０以下であることを特徴とする。【００１３】
また、本発明の金属含有組成物の好適形態は、前記微小金属粒子のバルク状態の密度をρＭとした際に、前記ρ１５０との比（ρ１５０／ρＭ）および／または前記ρ２００との比（ρ２００／ρＭ）が０．８以上となることを特徴とする。【００１４】
また、本発明の金属含有組成物の他の好適形態は、前記微小金属粒子の表面には、分子量２００以下の有機物が付着していることを特徴とする。【００１５】
また、本発明の金属含有組成物の製造方法は、水とアンモニア水と分子量２００以下の有機物と還元剤を混合し還元液を調液する還元液調液工程と、前記還元液に、金属塩水溶液を添加し反応させる反応工程と、前記反応工程で得られた生成物を濾過し水で洗浄する濾過・洗浄工程とを有することを特徴とする。
【発明の効果】
【００１６】
本発明の金属含有組成物は、微小金属粒子を含み、１５０℃と２００℃のそれぞれの加熱処理後の真密度にほとんど差のない組成物構成となるので、高温加熱処理と同等な焼結状態を低温加熱処理であっても簡便に得られるようになる。【００１７】
また、本発明の金属含有組成物の製造方法は、水とアンモニア水と分子量２００以下の有機物と還元剤を混合した還元液に、金属塩水溶液を反応させてから濾過・洗浄するような簡便な作業工程で構成することができる。
【図面の簡単な説明】
【００１８】
【図１】真密度比と体積抵抗との関係を示す図である。
【図２】バルク状態の密度の比と体積抵抗との関係を示す図である。
【図３】濾過・洗浄した後、乾燥させた本発明の金属含有組成物のＳＥＭ写真である。
【図４】図３の乾燥粉末を溶媒に再分散させて撮影したＴＥＭ像である。
【図５】実施例１の銀粉を大気中１５０℃で６０分間焼成した実施例２（１５０）の表面ＳＥＭ写真である。
【図６】実施例１の銀粉を大気中２００℃で６０分間焼成した実施例２（２００）の表面ＳＥＭ写真である。
【図７】実施例１の銀粉を大気中１００℃で６０分間乾燥した後、１５０℃で３０分間焼成した実施例３（１５０）の表面ＳＥＭ写真である。
【図８】比較例１の銀粉を大気中１５０℃で６０分間焼成した比較例２（１５０）の表面のＳＥＭ像である。
【図９】比較例１の銀粉を大気中２００℃で６０分間焼成した比較例２（２００）の表面のＳＥＭ像である。
【発明を実施するための最良の形態】
【００１９】
以下、本発明の金属含有組成物について詳細に説明する。なお、本発明における金属含有組成物に含まれる微小金属粒子は、ナノオーダの微小金属粒子である。従って本発明の金属含有組成物を金属ナノ粒子含有組成物とも呼ぶ。また、金属ナノ粒子含有組成物は、金属ナノ粒子からなる粉末や金属ナノ粒子が分散した分散液等をも含む。【００２０】
また、本発明において凝集とは粒子同士の表面が接触することなく、単に接近して２個以上の粒子の集合体となっている状態のことをいい、凝結とは粒子同士が合体して元々２個以上の粒子であったものが１つの粒子となっていることをいう。【００２１】
本発明の金属ナノ粒子含有組成物は、大気中１５０℃で６０分間加熱した後の真密度をρ１５０とし、大気中２００℃で６０分間加熱した後の真密度をρ２００としたとき、（１）式で表される真密度比ρｆが１．１０以下という性質を有する。
ρｆ＝ρ２００／ρ１５０・・・（１）【００２２】
真密度比ρｆは、その値が１．００に近づく程、温度差による焼結性に変化が少ないことを意味する。すなわち、２００℃における真密度の絶対値がバルクの金属に近いような値を示していれば、低温であってもより高温での焼結挙動を同じ挙動が低温でも生じていることになるので、換言すれば低温焼結性が優れることを意味することになる。逆に真密度比ρｆが１．１０を越える場合は、１５０℃熱処理後のρ１５０の値と２００℃熱処理後のρ２００の値の差が大きいことを意味し、２００℃における真密度がバルクの金属の示す値に近いような場合、比較的高温と低温における焼結性には差が生じ、翻ってこのような金属ナノ粒子含有組成物は低温焼結性が劣ることを意味する。したがって、真密度比ρｆの値は、好ましくは１．０５以下であり、さらに好ましくは１．０２以下がよい。【００２３】
また、本発明はρ１５０及びρ２００と、金属含有組成物に含まれる微小金属粒子のバルク状態の密度ρＭとのそれぞれの割合（ρ１５０／ρＭ）及び（ρ２００／ρＭ）が０．８０以上であることを特徴とする。この比は、加熱後の金属がどれくらい純粋な金属に近づいているかを示す指標であり、該温度において表面に付着している有機成分が容易に脱離し、残存物が純粋な金属により構成されている度合いを表すので、理想的には１である。ここでバルク状態の密度とは、微小金属粒子を構成する金属元素が常温で安定に存在する状態での１ｃｍ３あたりの重量をいう。金属元素としては、金、銀又は銅、及びこれらを任意に組み合わせたものを含む単体物、化合物のいずれか一方又は双方を使用できる。【００２４】
１５０℃、２００℃での熱処理後の真密度とバルク状態の金属の密度の割合は１．００に近づく程、低温熱処理時に被覆分子がより多く除去されていることを示す。従って、この場合は金属ナノ粒子表面には余分なものがなく、接触する面積が多くなることから、低温での焼結（結合）部分が多くなって、低温でも優れた導電性を示す結果が得られるものと思われる。【００２５】
この割合が０．８０未満である場合、有機成分が金属ナノ粒子の表面に残存することで、脱離できていない可能性があることを意味し、金属ナノ粒子表面が露出している面積が小さいことから、粒子低温での焼結（結合）性が劣り、導電性に劣る可能性がある。これらの割合は、好ましくは０．９０以上であり、さらに好ましくは０．９５以上がよい。このような値を示すときには、焼成した際に、真密度がバルク状態の密度に近くなれば、バルク状態の金属に匹敵する導電性を得ることができる。【００２６】
また、金属ナノ粒子の表面には、金属との親和性のある基を有する有機物が配設されていることが好ましい。例としては保護剤として機能する直鎖脂肪酸が挙げられる。また、焼成時の蒸散しやすさという観点から分子量が２００以下のものが好ましい。より好ましくは１５０以下であることが良い。【００２７】
さらに、本発明に従う金属ナノ粒子と従来の多くの金属ナノ粒子との異なる点は、粒子の分離の容易さがある。従来よく知られている金属ナノ粒子の合成方法においては、合成直後の形態が反応溶媒中に金属ナノ粒子が分散した状態となっていた。このため、従来は長時間のデカンテーションや、遠心分離などといった煩雑、もしくは長時間を要する方法で固液分離を行ってきたため、産業的に問題のあるものであった。【００２８】
これに対して、本発明の金属ナノ粒子含有組成物は、金属微粒子表面に存在する有機物の構成を適宜調整することで、製造時に金属ナノ粒子同士が凝集した状態で存在するため、従来ミクロンオーダーの粒子の回収に用いられてきた、ろ紙やフィルタープレスなどといった既存の設備を用いて分離を行うことができるようになる。さらに本発明で得られる金属ナノ粒子含有組成物は、乾燥状態においても安定に存在できるため、かさばることが少なく、輸送や保管の面でも大変優位である。【００２９】
このメカニズムとしては、現時点で明らかではないが、金属ナノ粒子が疎水性であることに由来すると推察できる。例えば、保護剤として親水性のＣＯＯＨ基と疎水性のＣ鎖を有するヘキサン酸を使用すると、粒子表面側に向かってＣＯＯ−が、外側（反応中で言えば水側）に向かって疎水性のＣ鎖が位置するように存在していると考えられる。このときに反応溶媒として水を用いる場合には、疎水性の粒子同士が集合して粗大な凝集体となり、フィルタープレス等の固液分離が容易になる。【００３０】
また、本発明の金属ナノ粒子含有組成物は、固液分離された乾燥粉状態では粒子同士が凝集した状態で安定に存在しており、適当な分散媒に再分散させた際には再度分散することが可能である。その機構については明らかではないが、保護剤として機能する金属ナノ粒子表面の有機物の多重吸着の影響によって反応後の凝集、分散媒への再分散を可能にしていることが考えられる。【００３１】
次に、本発明の導電性ペーストについて説明する。本発明の導電性ペーストは、上述の金属ナノ粒子含有組成物を必要に応じて分散媒で濃縮または希釈してなる。これにより低温熱処理で種々の基板材料上への電気配線や導電膜の作製が可能となる。【００３２】
かかる分散媒としては、極性溶媒を選択することが好ましく、例としては水、アルコール、ポリオール、グリコールエーテル、１−メチルピロリジノン、ピリジン、ターピネオール、テキサノール、ブチルカルビトール、ブチルカルビトールアセテートなどが挙げられる。【００３３】
次に、本発明の金属ナノ粒子含有組成物の製造方法について説明する。本発明の金属ナノ粒子含有組成物の製造方法では、還元液の調液工程、銀反応工程、濾過・洗浄工程を行い、上述の金属ナノ粒子含有組成物を得る。【００３４】
代表的には、原料液及び還元液を調整する調液工程、温度を上昇させる昇温工程、原料液を還元液に添加し反応を進行させる反応工程、液中の金属粒子（特に銀粒子）を成長させる熟成工程、濾過・水洗によって余分な有機物質を除去する濾過・洗浄工程、及び乾燥により液中の水分を除去する乾燥工程を行うことにより製造できる。【００３５】
還元液調液工程で用いる還元液には、水とアンモニア水と保護剤として機能する有機物と還元剤とを含める。かかる有機物の分子量は２００以下とする。アンモニア水は、水中に酸を溶解させるための安定化剤として作用させるためである。ここで、前記保護剤として機能する有機物は、粒子表面に親和性のある基を有するものが好ましく、例としては直鎖脂肪酸が挙げられる。また、焼成時の蒸散しやすさという観点から好ましくは分子量が１５０以下であることが良い。【００３６】
また、前記還元剤は、金属にまで還元可能なものであればよい。ヒドラジン水和物、ヒドラジン、水素化ホウ素アルカリ塩（ＮａＢＨ４など）、リチウムアルミニウムハイドライド(ＬｉＡｌＨ４)、アスコルビン酸、第一級アミン、第二級アミン、第三級アミンなどから適宜選択して使用することができる。【００３７】
反応工程では、この還元液に金属塩水溶液を前記還元液に添加して反応させる。かかる反応工程では、反応槽中を４０℃から８０℃の範囲に昇温して反応させるのがよい。このとき、反応槽に添加する金属塩水溶液は、反応槽と同じ温度にしておくとより好ましい。なお、反応槽中が４０℃未満であれば、金属の過飽和度が上昇し、核発生が促進されるため、微粒が多くなりやすい。８０℃超では、核発生は抑制されるが、粒子成長、粒子凝集が促進されやすい。【００３８】
また、反応工程では、溶液内の均一反応を実現する観点から、添加すべき金属塩水溶液を一挙に添加することが好ましい。一挙に添加しないと溶液内が不均一系になり、核発生と粒子凝集が同時並行的に起こるようになり、結果的に粒度分布の大きな、不均一な金属粒子が得られることがある。したがって、ここでいう「一挙に添加する」とは、還元剤や保護剤の濃度若しくはｐＨ、温度といった反応要因が、金属塩水溶液の添加時期によって実質的に変化しない態様であれば、特に限定されるものではない。【００３９】
濾過・洗浄工程では、反応工程で得られた生成物を水で洗浄する。また、かかる濾過・水洗工程は、その方法は特に制限されるものではないが、産業的な視点から遠心分離やデカンテーションよりも、濾布に反応液を通液させて固液分離する方法が好ましく、装置としてはフィルタープレスなどが使用できる。【００４０】
以上説明した金属ナノ粒子含有組成物の製造方法では、反応槽として、攪拌の均一性が得られる形状及び構造のものを使用するのがよい。これは、金属ナノ粒子は還元反応によって得られるが、得ようとしている粒子のサイズが非常に小さいため、局所的な濃度やｐＨの分布が粒度分布に大きく影響することに由来する。【００４１】
続いて、本発明の微小銀粒子の製造方法の一実施形態について、反応の流れに沿って各製造工程を説明する。また、反応は窒素などの不活性ガス雰囲気下で行い、かつ溶液中の溶存酸素を除くため、窒素の通気処理を行うことが好ましい。【００４２】
<調液工程>
反応の原液を調整する本工程では、原料液として液を二種類用意する。一方は還元性を有する物質を溶解させた液Ｉ（後には還元液と称する）であり、もう一方は原料である金属塩（特に銀塩）が溶解された液ＩＩ（後には原料液と称する）である。還元液は、上述の還元剤を純水に溶解させるとともに、保護剤およびアンモニア水をそれぞれ添加し、均一になるまで混合することによって得る。また、原料液は金属塩の結晶を純水に溶解させることによって得られる。【００４３】
＜昇温工程＞
液をおのおの準備した後に、ウオーターバスもしくはヒーターを用いて液を昇温し、反応温度まで上昇させる。このとき、還元液と反応液を同様に加熱しておけば、反応時において反応の不均一が防止される効果があり、粒子の均一性を保つことができるので好ましい。このときに昇温させる目的の温度（後の反応温度）は、４０〜８０℃の範囲である。【００４４】
＜反応工程＞
液がともに目的温度まで上昇すれば、還元液と原料液を混合する。添加は突沸に注意した上で、一度に行うことが反応の均一性の面から好ましい。【００４５】
＜熟成工程＞
反応液を混合した後、１０〜３０分程度攪拌を続け、反応を完結させる。このときの反応は、サンプリングした反応液に対し、ヒドラジンを滴下することにより、未還元の反応が生じるかどうか確認することによって、終点を判断する。【００４６】
＜濾過・洗浄工程＞
得られたスラリーはフィルタープレスを用いて固液分離を行い、得られたケーキに対して洗浄を行う。洗浄工程終了の判断としては、洗浄液である純水と同等の電気伝導度となるまで洗浄を行うのが好ましい。【００４７】
＜乾燥工程＞
洗浄後のケーキを、真空中で４０℃で１２時間乾燥させることで、乾燥した金属粒子凝集体が得られる。
【実施例】
【００４８】
以下実施例について詳細に説明する。
（実施例１）
（１）金属ナノ粒子含有組成物の作製
反応槽には２４Ｌ反応槽を使用した。攪拌の均一性を担保するため、壁面内側には等間隔に邪魔板を配置した。また攪拌のために、タービン羽根を２枚備えた攪拌棒を反応槽の中心に設置した。反応槽には温度をモニターするための温度計を設置した。また溶液に下部より窒素を供給できるようにノズルを配設した。【００４９】
まず、反応槽に水１６８５１ｇを入れ、残存酸素を除くため反応槽下部から窒素を５０００ｍＬ／分の流量で６００秒間流した。その後、窒素を反応槽上部から５０００ｍＬ／分の流量で供給し、反応槽中を窒素雰囲気とした。【００５０】
攪拌棒の回転速度が３３８ｒｐｍになるように調整した。そして反応槽内の溶液温度が６０℃になるように温度調整を行なった。【００５１】
アンモニア水（アンモニアとして３０％含有する）３３．９ｇを反応槽に投入した後、液を均一にするために１分間攪拌した。【００５２】
次に保護剤としてヘキサン酸（和光純薬工業株式会社製特級試薬）２１８．３ｇ（銀に対して１．９８当量にあたる）を添加し、保護剤を溶解するため４分間攪拌した。その後、還元剤として５０％のヒドラジン水和物（大塚化学株式会社製）水溶液を１１４．５ｇ添加し、これを還元液とした。【００５３】
別の容器に硝酸銀結晶（和光純薬工業株式会社製特級試薬）１６２ｇを水４３８ｇに溶解した硝酸銀水溶液を用意し、これを原料液とした。なお、硝酸銀水溶液は反応槽内の溶液と同じ６０℃に温度調整を行なった。【００５４】
その後、原料液を還元液に一挙添加により加え、還元反応を行った。攪拌は連続して行い、その状態のまま１０分間熟成させた。その後、攪拌を止め、吸引濾過によって固液分離し、洗浄工程、乾燥工程を経て、銀ナノ粒子を含む粉末を得た。【００５５】
（２）粉末の焼成
上記で得られた粉末を角形の灰分測定用灰皿上に約２ｍｍの厚みで敷き詰め、加熱炉（ヤマト科学製マッフル炉ＦＯ３１０）内で、大気中１５０℃、２００℃でそれぞれ６０分間焼成した。これらを区別するために、１５０℃で焼成したサンプルを実施例１（１５０）とし、２００℃で焼成したサンプルを実施例１（２００）とする。実施例１は焼成した粉末である。【００５６】
（３）真密度の測定
前記焼成工程で得られた粉末を、Ｑｕａｎｔａｃｈｒｏｍｅ社製ＵＬＴＲＡＰＹＣＮＯＭＥＴＥＲ１０００を用いて真密度を測定した。また、この測定で得られた値を用いて前記ρｆ、（ρ２００／ρＭ）及び（ρ１５０／ρＭ）の値を算出した。なお、ρＭは公知の文献から引用した。【００５７】
（実施例２）
（１）ペーストの作製、塗布及び焼成
実施例１の（１）で得られた銀粉末６．０ｇとターピネオール４．０ｇを混練することで銀濃度６０質量％の銀ペーストを作製した。ここで得られた銀ペーストをスライドガラス上にアプリケーターを用いて塗布膜とした。また、該塗布膜を大気中加熱炉内で１５０℃、２００℃でそれぞれ６０分間焼成した。実施例２も同じく１５０℃で焼成したものを実施例２（１５０）、２００℃で焼成したものを実施例２（２００）と表す。実施例２は共にペーストを焼成した膜である。【００５８】
（２）体積抵抗測定
前記（１）で得られた焼成膜の体積抵抗を三菱化学株式会社製ロレスタ（登録商標）を用いて測定した。【００５９】
（実施例３）
（１）ペーストの作製、塗布及び焼成
実施例１の（１）で得られた銀粉末５．０ｇとターピネオール５．０ｇを混練することで銀濃度５０質量％の銀ペーストを作製した。この銀ペーストをスライドガラス上にアプリケーターを用いて塗布膜とした。該塗布膜を大気中１００℃で６０分間乾燥させ、塗布膜中の溶媒を蒸発させた後、大気中１５０℃で３０分間焼成を行った。
実施例３も同じく１５０℃で焼成したものを実施例３（１５０）、実施例３は共にペーストを焼成した膜である。
（２）体積抵抗測定
前記（１）で得られた焼成膜の体積抵抗を実施例２の（２）と同様にして測定した。【００６０】
（比較例１）
オレイルアミンに被覆された銀粉を作製した。まず、５０ｍｇの酢酸銀を２．０ｇのオレイルアミン中に溶解し、その溶液を還流している５０ｍｌのヘキサン中に注入した。２日間その状態で保持した。反応後の状態を見ると、反応溶媒中に微粒子が分散しており、吸引濾過による固液分離は不可能であったため、遠心分離を実施して反応溶媒を除去した。その後、メタノールを用いて２回洗浄した後乾燥させて乾燥粉を得た。比較例１として得られた銀粉は実施例とは製造方法が異なる粉である。得られた銀粉について、実施例１と同様に（２）〜（３）の操作を行った。実施例及び比較例で得られた結果を表１に示す。【００６１】
（比較例２）
比較例１の銀ナノ粉末を用いて、実施例２の操作を行った。まとめると、実施例１は本発明の金属含有組成物自体を焼成して得た銀粉であり、実施例２は実施例１をペースト化して膜にしたものを焼成した膜であり、実施例３は実施例２の焼成条件を変更した膜である。また比較例１は実施例１と製造方法の異なる金属含有組成物自体を焼成して得た銀粉であり、比較例２は比較例１をペースト化して膜にしたものを焼成した膜である。なお、ＢＥＴ法による比表面積の測定はユアサアイオニクス製の４Ｓ−Ｕ２を用いて行った。また、ＴＡＰ密度の測定は、特開２００７−２６３８６０号公報に記載されている測定法を用いて行った。【００６２】
粉末中に存在している不純物量として実施例１及び比較例１の焼成前及び焼成後の粉末中のＮ，Ｏ，Ｃを測定した。また、実施例３の焼成後の膜に残存するＣ量を測定した。Ｎ、Ｏは、酸素窒素同時分析装置（ＬＥＣＯ製，ＴＣ−４３６型）を用い、不活性ガス中融解−赤外線吸収法にて測定した。また、Ｃは、炭素・硫黄分析装置（堀場製作所製，ＥＭＩＡ−２２０Ｖ）を用い、燃焼法にて測定した。【００６３】
なお、金属ナノ粒子含有組成物に含有されるＣ量は、１５０℃で６０分間焼成する前後の減少割合（焼成後のＣ量／焼成前のＣ量）にして、０．３０未満であることが好ましく、より好ましくは０．２０未満、更に好ましくは０．１５未満である。Ｃ量の減少割合が０．３０以上である場合、焼成によりＣの除去率が低いことにより焼成膜の導電率が悪くなってしまうことが考えられる。また、Ｃ量は少ないほど焼成膜の銀純度が増加するので、Ｃ量の焼成前後の減少割合率も低いほど好ましい。これより、焼成前後のＣ量の減少割合の下限を規定することはできない。なお、Ｃの質量％とは、粉全体の質量に対するＣの質量の割合をいう。【００６４】
実施例及び比較例で得られた結果を表１と２及び図１〜２に示した。また、実施例２、実施例３及び比較例２の焼成膜表面のＳＥＭ画像を図３〜９に示した。【００６５】
【表１】
2010001496.tif 000002
【００６６】
【表２】
2010001496.tif 000003
【００６７】
表１は、実施例１および比較例１の粉末状態における焼成温度、焼成時間、ＢＥＴ、ＴＡＰ密度、Ｎ、Ｏ、Ｃの質量比、真密度および真密度比ρｆと、ρ１５０／ρＭ、ρ２００／ρＭの値である。また、実施例３の焼成膜における焼成温度、焼成時間、焼成後のＣの質量％も示している。また、表２は実施例２、実施例３及び比較例２における焼成温度、焼成時間と体積抵抗率の値である。また、表１においてＣの質量比に括弧付で示した値は、１５０℃および２００℃で６０分間焼成する前後の減少割合（焼成後のＣ量／焼成前のＣ量）である。【００６８】
図３は、濾過・洗浄した後、乾燥させた本発明の金属含有組成物のＳＥＭ写真である。図中矢印が６００ｎｍである。明らかにナノメータサイズと観察できる微小粒子が塊になっている。これから本発明の金属含有組成物は、極微小なナノメーターサイズの1次粒子の集合体となっていることが分かる。また、図４は図３の乾燥粉末を溶媒に再分散させて撮影したＴＥＭ像である。矢印の間が５０ｎｍである。ここから求めた1次粒子径は１４ｎｍであり、乾燥粉末状態ではこの1次粒子が凝集して集合体として存在していることが分かる。【００６９】
次に図１を参照する。図１は金属含有組成物の真密度比ρｆとそれを用いたペーストを膜にしたものを焼成した場合の体積抵抗の関係を示すグラフである。三角は比較例１の銀粉を大気中２００℃で６０分間焼成したサンプル（比較例２）であり、四角は実施例１の銀粉を大気中２００℃で６０分間焼成したサンプル（実施例２（２００））、菱形は実施例を大気中１５０℃で６０分間焼成したもの（実施例２（１５０））である。また、丸は実施例１の銀粉を大気中１００℃で６０分間乾燥させた後、大気中１５０℃で３０分間焼成したもの（実施例３）である。四角、丸および菱形は実施例１の金属含有組成物を用いた焼成膜（実施例２および実施例３）の体積抵抗であるので、真密度比ρｆは、同じ１．０１の値である。【００７０】
これに対して比較例では、比較例１の金属含有組成物の真密度比が１．１５であり、そのペーストを塗布し、２００℃６０分間焼成して作成した焼成膜（比較例２）の体積抵抗は、実施例の大気中１５０℃で焼成した場合（実施例２または３）より高い。すなわち、比較例は、真密度比ρｆも、体積抵抗も実施例より高かった。また、実施例２と実施例３を比較すると実施例２（大気中１５０℃で６０分間焼成した場合）よりも、実施例３（大気中１００℃で６０分間乾燥した後、大気中１５０℃で３０分間焼成した場合）のほうが体積抵抗が良好な結果となった。１５０℃での焼成時間は実施例３のほうが短時間であるため、１００℃で６０分間乾燥させている間にもある程度の粒子焼結が進んでいると考えられる。この結果からも本発明の金属含有組成物が低温焼結性に優れていることが分かる。【００７１】
この体積抵抗値の違いは、低温焼結性の違いに起因していることが焼成膜の観察から知ることができた。図５、図６および図７を参照する。図５は実施例１の粉を使ったペーストを膜にして、大気中１５０℃で６０分間焼成した場合（実施例２（１５０））の表面ＳＥＭ写真であり、図６は実施例１の粉を使ったペーストを膜にして、大気中２００℃で６０分間焼成した場合（実施例２（２００））の表面ＳＥＭ写真である。図５および図６中の矢印は６００ｎｍを示す。そして図７は実施例１の粉を使用したペーストを塗布しを大気中１００℃で６０分間乾燥させた後、大気中１５０℃で３０分間焼成した場合（実施例３）の表面ＳＥＭ写真である。図７中の矢印は３００ｎｍを示す。写真中の塊は数百ｎｍ程度の塊になっており、焼成膜がサブミクロンサイズの粒塊の焼結から構成されていることが分かった。【００７２】
それに対して、図８は比較例１の粉を使用したペーストを塗布しを大気中１５０℃で６０分間（比較例２（１５０））、また図９は大気中２００℃で６０分間焼成した焼成膜（比較例２（２００））表面のＳＥＭ像である。矢印は６００ｎｍである。写真中の塊は数十nm程度の大きさになっており、焼成後にもナノメーターサイズの粒子が多く見受けられる。このことから比較例においては、２００℃の焼成であっても焼結が進んでいないことが分った。以上のことから、本発明の金属ナノ粒子含有組成物のようにρｆ値が低いものは、低温焼結性に優れていることが分かった。【００７３】
次に図２を参照する。図２は、横軸がバルク状態の密度ρMと実施例１の金属含有組成物のρ１５０若しくはρ２００との比であり、縦軸は体積抵抗である。図１の場合と同じで、三角は比較例１の銀粉を大気中２００℃で６０分間焼成した場合（比較例２（２００））であり、四角は実施例１の銀粉を大気中２００℃で６０分間焼成した場合（比較例１（２００））であり、菱形は実施例１の銀粉を大気中１５０℃で６０分間焼成した場合（実施例２（１５０））である。【００７４】
実施例を大気中２００℃で６０分間焼成したサンプル（四角）は、バルク状態の密度との比が１．００に近く、また体積抵抗も最も小さかった。実施例を大気中１５０℃で６０分間焼成したサンプル（菱形）は、バルク状態の密度との比は、２００℃で焼成した場合ほどではないが、０．９８程度であった。体積抵抗は、２００℃での焼成の場合より高くなった。一方、比較例は、バルク状態の密度との比が０．８７程度であり、体積抵抗も実施例を１５０℃で焼成した場合（菱形）より高かった。【００７５】
以上のようにバルク状態の密度との比が１．００に近いということは、金属含有組成物の焼成物がよりバルクの銀に近づいていることを示している。これは、金属表面に付着していた保護剤が蒸散し、低温でも金属粒子同士の焼結が進行したことがわかる。【００７６】
以上のことから、本発明の金属ナノ粒子含有組成物は、低温での焼結性に優れており、結果として低温焼成でも抵抗値の低い焼結膜を得ることができる。
【産業上の利用可能性】
【００７７】
本発明の金属ナノ粒子含有組成物は、低温焼結性に優れており紙やＰＥＴなどの基板に印刷することにより、低抵抗な回路配線を作製することができる。また、本発明に係る金属粒子は、ＦＰＤ・太陽電池・有機ＥＬ用の電極形成、ＲＦＩＤの配線形成、また微細なトレンチ、ビアホールコンタクトホールなどの埋め込みなどの配線、車や船の塗装用色材、医療、診断、バイオテクノロジー分野での生化学物質を吸着させるキャリア、抗菌作用を利用した抗菌塗料、触媒、低温焼結性及び導電性に優れることから、はんだの代用として導電性接着剤、樹脂との混合により導電性ペーストやそれを用いたフレキシブルプリント回路、高屈曲性シールド、コンデンサ等と言った各用途に利用できる。
【図１】
2010001496.tif 000004
【図２】
2010001496.tif 000005
【図３】
2010001496.tif 000006
【図４】
2010001496.tif 000007
【図５】
2010001496.tif 000008
【図６】
2010001496.tif 000009
【図７】
2010001496.tif 000010
【図８】
2010001496.tif 000011
【図９】
2010001496.tif 000012
【国際調査報告】
2010001496.tif 000013
2010001496.tif 000014